Фотоотверждаемая композиция и стоматологический пломбировочный материал

1. Фотоотверждаемая композиция, содержащая полимеризуемый мономер (А), сферический наполнитель (В) со средним размером частиц в диапазоне от 230 нм до 1000 нм и инициатор (С) полимеризации,
причем 90% или более отдельных частиц, составляющих сферический наполнитель (В), находятся в диапазоне ±5% от среднего размера частиц,
полимеризуемый мономер (А) и сферический наполнитель (В) удовлетворяют условию (X1), представленному следующей формулой (1):
где nP представляет показатель преломления при 25°С полимера, получаемого путем полимеризации полимеризуемого мономера (A), a nF представляет показатель преломления при 25°С сферического наполнителя (В), и
инициатор (С) полимеризации содержит соединение-фотосенсибилизатор (С1), соединение (С2) третичного амина и предшественник (С3) фотокислоты.
2. Фотоотверждаемая композиция по п. 1, которая в качестве предшественника (С3) фотокислоты содержит соль арилйодония или соединение s-триазина, имеющего тригалогенметильную группу в качестве заместителя.
3. Фотоотверждаемая композиция по п. 2, в которой соль арилйодония представляет собой соль арилйодония, способную генерировать, путем реакции расщепления, кислоту, имеющую константу диссоциации кислоты в воде при 25°С - 3,0 или выше.
4. Фотоотверждаемая композиция по п. 2, которая в качестве предшественника (С3) фотокислоты содержит соединение s-триазина, имеющее тригалогенметильную группу в качестве заместителя, и в качестве соединения (С2) третичного амина содержит ароматическое соединение третичного амина и алифатическое соединение третичного амина.
5. Фотоотверждаемая композиция по любому из пп. 1-4, в которой разница между показателем преломления nF сферического наполнителя (В) при 25°С и показателем преломления nP полимера, полученного путем полимеризации полимеризуемого мономера (А), при 25°С составляет 0,001 или больше.
6. Фотоотверждаемая композиция по любому из пп. 1-5, которая в качестве полимеризуемого мономера (А) содержит несколько (мет)акриловых соединений, а показатель преломления при 25°С полимеризуемого мономера (А) находится в диапазоне от 1,38 до 1,55.
7. Фотоотверждаемая композиция по любому из пп. 1-6, в которой сферический наполнитель (В) представляет собой сферические частицы сложных оксидов на основе диоксида кремния и оксидов титановой группы, и его показатель преломления при 25°С находится в диапазоне от 1,45 до 1,58.
8. Стоматологический пломбировочный материал, состоящий из фотоотверждаемой композиции по любому из пп. 1-7.
9. Стоматологический пломбировочный материал по п. 8, в котором средний размер частиц сферического наполнителя (В) находится в диапазоне от 230 нм до 500 нм, причем стоматологический пломбировочный материал предназначен для применения для пломбирования полости, имеющей дентин, расположенный на поверхности глубокой части.
10. Стоматологический пломбировочный материал по п. 9, в котором средний размер частиц сферического наполнителя (В) находится в диапазоне от 260 нм до 350 нм, при этом дентин является частью, имеющей коричнево-красноватый оттенок цвета.